АДДИТИВНЫЕ КОМПОЗИЦИИ И СОДЕРЖАЩИЕ ИХ ТЕРМОПЛАСТИЧНЫЕ ПОЛИМЕРНЫЕ КОМПОЗИЦИИ
ADDITIVE COMPOSITIONS AND THERMOPLASTIC POLYMER COMPOSITIONS CONTAINING THEM

ОБЛАСТЬ ТЕХНИКИ
Содержание заявки и описанных в ней изобретений в основном относится к аддитивным композициям и к термопластичным полимерным композициям, содержащим такие аддитивные композиции.
УРОВЕНЬ ТЕХНИКИ
Термопластичные полимеры в современном мире стали встречаться повсюду. Многофункциональность термопластичных полимеров и относительная простота их обработки в громадное количество различных форм, внесли свой вклад в достижение ими повсеместного распространения. Эта многофункциональность частично связана с природой самих термопластичных полимеров, но по меньшей мере часть этой многофункциональности связана с развитием добавок, которые позволяют модифицировать физические свойства этих полимеров.
Например, полипропиленовые гомополимеры и полипропиленовые сополимеры, которые обычно только слегка светопроницаемы, могут быть сделаны более светопроницаемыми или даже фактически светопроницаемыми с использованием класса добавок, известных как осветлители. Развитие и применение таких осветлителей открыло совершенно новую область применения для полипропиленовых полимеров, область применений, которая ранее была оставлена за теми полимерами, которые природно или более легко делаются светопроницаемыми или прозрачными (например, полистирол). Например, осветлители делают возможным применение полипропиленовых полимеров при упаковке в прозрачную пленку и прозрачную тару.
Хотя развитие и применение некоторых добавок (например, осветлителей) обеспечило возможность улучшения некоторых физических свойств термопластичных полимеров, остается простор для совершенствования. В частности, заявители полагают, что остается необходимость в комбинациях добавок, которые будут дополнительно улучшать эстетичность термопластичных полимеров, например, осветленных полипропиленовых полимеров. Настоящая заявка и описанные в ней изобретения стараются решить эту задачу.
СУЩНОСТЬ ИЗОБРЕТЕНИЯ
a
a
a
a
a
a
Настоящее изобретение в основном относится к аддитивным композициям, подходящим для добавления в термопластичные полимеры, к термопластичным полимерным композициям, содержащим осветлитель и по меньшей мере один краситель, и к способам получения таких термопластичных полимерных композиций. В основном, аддитивные композиции содержат осветлитель и сравнительно низкий уровень по меньшей мере одного красителя, где тип и количество красителя выбирают таким образом, чтобы термопластичная полимерная композиция, содержащая эту аддитивную композицию, демонстрировала величины CIE L*, *, и b*, соответствующие точно определенному цветовому пространству. Это цветовое пространство может быть определено в понятиях либо абсолютных величин L*, * и b* термопластичной полимерной композиции, содержащей аддитивную композицию, либо изменения величин * и b*, демонстрируемых термопластичной полимерной композицией, содержащей аддитивную композицию, относительно контрольной термопластичной полимерной композиции, которая не содержит красителя (красителей). Подобным образом, термопластичные полимерные композиции по изобретению содержат осветлитель и по меньшей мере один краситель, где тип и количество красителя (красителей) выбирают таким образом, чтобы термопластичная полимерная композиция демонстрировала величины CIE L*, * и b*, соответствующие точно определенному цветовому пространству. Еще раз, это цветовое пространство может быть определено либо в понятиях абсолютных величин L*, * и b* термопластичной полимерной композиции, либо изменения значений * и b*, демонстрируемых термопластичной полимерной композицией относительно контрольной термопластичной полимерной композиции, которая не содержит краситель (красители).
a
В отличие от более характерного применения красителей, при котором тип и количество красителя (красителей) выбирают таким образом, чтобы придать прочный и легко различимый цвет полимеру, композиции по настоящему изобретению создают таким образом, чтобы термопластичная полимерная композиция (например, термопластичная полимерная композиция, содержащая аддитивную композицию, или термопластичная полимерная композиция, содержащая описанный осветлитель и краситель (красители)) не воспринималось значительно окрашенной. Таким образом, в композициях по настоящему изобретению в основном используются уровни красителя (красителей), которые по существу ниже уровней, используемых в полимерных композициях, которые создаются окрашенными. Создание таких композиций основано на открытии заявителем того, что окрашенные термопластичные полимеры, содержащие относительно небольшие количества красителя (красителей) (например, количества и типы красителя (красителей), которые образуют полимер, соответствующий точно определенной части цветового пространства CIE L**b*) в основном воспринимаются как более визуально привлекательные, чем осветленные термопластичные полимеры, которые не содержат красителя (красителей). В некоторых случаях эти термопластичные полимеры воспринимаются и описываются как выглядящие более прозрачными (например, демонстрирующие менее интенсивное помутнение), чем осветленный термопластичный полимер, который не содержит красителя (красителей), даже в том случае, когда отсутствует измеримое снижение помутнения термопластичного полимера. Имея в своем распоряжении данное открытие, заявители разработали различные варианты осуществления настоящего изобретения, описанные в настоящей заявке.
В первом варианте осуществления настоящее изобретение относится к способу получения термопластичной полимерной композиции, включающему стадии:
(a) предоставления термопластичного полимера;
(b) предоставления аддитивной композиции, содержащей:
(i) по меньшей мере один осветлитель, выбранный из группы, состоящей из трисамидов, алюминий 2,2'-метиленбис-(4,6-ди-трет-бутилфенил)фосфата, литий 2,2'-метиленбис(4,6-ди-трет-бутилфенил)фосфата, соединений монокарбоксилата и соединений ацеталя, соответствующих структуре Формулы (I)
1
2
3
4
5
6
7
8
9
10
11
2
2
где R, R, R, R, R, R, R, R, R и R каждый независимо выбран из группы, состоящей из водорода, алкильных групп, алкокси групп, алкенильных групп, арильных групп и галогенов; и где R представляет собой гидроксиалкильную группу, выбранную из группы, состоящей из -CHOH и -CHOHCHOH; и
(ii) краситель; и
(c) перемешивания термопластичного полимера с аддитивной композицией с получением термопластичной полимерной композиции,
a
где термопластичный полимер и аддитивная композиция предоставляются отдельно; где количество осветлителя в термопластичной полимерной композиции составляет примерно от 100 частей на миллион примерно до 5000 частей на миллион, исходя из общей массы термопластичной полимерной композиции; где количества красителя, находящегося в термопластичной полимерной композиции достаточно для получения термопластичной полимерной композиции, демонстрирующей величину Δ* и величину Δb*, удовлетворяющие каждому из следующих неравенств
a
Δb*≤0-(2,8571×Δ*)
a
Δb*≥-1,5231+(5,8461×Δ*)
a
Δb*≥-2,6000-(1,0909×Δ*)
a
Δb*≤0+(1,2727×Δ*)
a
a
a
a
a
где Δb* не равно нулю; где величину Δ* и величину Δb* вычисляют путем измерения величины * и величины b*, демонстрируемых пластиной 1,27 мм (50 мил), изготовленной из контрольной термопластичной полимерной композиции, измерения величины * и величины b*, демонстрируемых пластиной 1,27 мм (50 мил), изготовленной из термопластичной полимерной композиции, и вычитания величин * и b* для пластины, изготовленной из контрольной термопластичной полимерной композиции, из величин * и b* для пластины, изготовленной из термопластичной полимерной композиции; и где контрольная термопластичная полимерная композиция содержит термопластичный полимер и осветлитель, но не содержит красителя.
Во втором варианте осуществления настоящее изобретение относится к способу получения термопластичной полимерной композиции, указанный способ включает следующие стадии:
(a) предоставление термопластичного полимера;
(b) предоставление осветлителя, выбранного из группы, состоящей из трисамидов, алюминий 2,2'-метиленбис-(4,6-ди-трет-бутилфенил)фосфата, литий 2,2'-метиленбис(4,6-ди-трет-бутилфенил)фосфата, соединений монокарбоксилата, и соединений ацеталя, соответствующих структуре Формулы (I)
1
2
3
4
5
6
7
8
9
10
11
2
2
где R, R, R, R, R, R, R, R, R, и R каждый независимо выбран из группы, состоящей из водорода, алкильных групп, алкокси групп, алкенильных групп, арильных групп и галогенов; и где R представляет собой гидроксиалкильную группу, выбранную из группы, состоящей из -CHOH и -CHOHCHOH;
(c) предоставление красителя; и
(d) перемешивание термопластичного полимера, осветлителя и красителя с получением термопластичной полимерной композиции,
a
где термопластичный полимер, осветлитель и краситель предоставляются отдельно; где количество осветлителя, присутствующего в термопластичной полимерной композиции составляет примерно от 100 частей на миллион примерно до 5000 частей на миллион, исходя из общей массы термопластичной полимерной композиции; где количество красителя в термопластичной полимерной композиции является достаточным для получения термопластичной полимерной композиции, демонстрирующей величину Δ* и величину Δb*, удовлетворяющие каждому из следующих неравенств
a
Δb*≤0-(2,8571×Δ*)
a
Δb*≥-1,5231+(5,8461×Δ*)
a
Δb*≥-2,6000-(1,0909×Δ*)
a
Δb*≤0+(1,2727×Δ*)
a
a
a
a
a
где Δb* не равно нулю; где величину Δ* и величину Δb* вычисляют путем измерения величины * и величины b* демонстрируемых пластиной 1,27 мм (50 мил), изготовленной из контрольной термопластичной полимерной композиции, измерения величины * и величины b*, демонстрируемых пластиной 1,27 мм (50 мил), изготовленной из термопластичной полимерной композиции, и вычитания величин * и b* для пластины, изготовленной из контрольной термопластичной полимерной композиции, из величин * и b* для пластины, изготовленной из термопластичной полимерной композиции; и где контрольная термопластичная полимерная композиция содержит термопластичный полимер и осветлитель, но не содержит красителя.
В третьем варианте осуществления настоящее изобретение относится к аддитивной композиции, по существу состоящей из:
(a) осветлителя, выбранного из группы, состоящей из трисамидов, алюминий 2,2'-метиленбис-(4,6-ди-трет-бутилфенил)фосфата, литий 2,2'-метиленбис(4,6-ди-трет-бутилфенил)фосфата, соединений монокарбоксилата, и соединений ацеталя соответствующих структуре Формулы (I)
1
2
3
4
5
6
7
8
9
10
11
2
2
где R, R, R, R, R, R, R, R, R, и R каждый независимо выбран из группы, состоящей из водорода, алкильных групп, алкокси групп, алкенильных групп, арильных групп и галогенов; и где R представляет собой гидроксиалкильную группу, выбранную из группы, состоящей из -CHOH и -CHOHCHOH; и
(b) красителя,
a
где краситель присутствует в аддитивной композиции в таком количестве, что термопластичная полимерная композиция демонстрирует величину Δ* и величину Δb* удовлетворяющие каждому из следующих неравенств
a
Δb*≤0-(2,8571×Δ*)
a
Δb*≥-1,5231+(5,8461×Δ*)
a
Δb*≥-2,6000-(1,0909×Δ*)
a
Δb*≤0+(1,2727×Δ*)
a
a
a
a
a
где Δb* не равно нулю; где термопластичная полимерная композиция содержит термопластичный полимер и аддитивную композицию в количестве, достаточном для обеспечения примерно от 100 частей на миллион примерно до 5000 частей на миллион осветлителя в термопластичной полимерной композиции, исходя из общей массы термопластичной полимерной композиции; и где величину Δ* и величину Δb* вычисляют путем измерения величины * и величины b*, демонстрируемых пластиной 1,27 мм (50 мил), изготовленной из контрольной термопластичной полимерной композиции, измерения величины * и величины b*, демонстрируемых пластиной 1,27 мм (50 мил), изготовленной из термопластичной полимерной композиции, и вычитания величин * и b* для пластины, изготовленной из контрольной термопластичной полимерной композиции, из величин * и b* для пластины, изготовленной из термопластичной полимерной композиции; и где контрольная термопластичная полимерная композиция содержит термопластичный полимер и осветлитель, но не содержит красителя.
В четвертом варианте осуществления настоящее изобретение относится к способу получения термопластичной полимерной композиции, указанный способ включает следующие стадии:
(a) предоставление термопластичного полимера;
(b) предоставление аддитивной композиции, содержащей:
(i) по меньшей мере один осветлитель, выбранный из группы, состоящей из трисамидов, алюминий 2,2'-метиленбис-(4,6-ди-трет-бутилфенил)фосфата, литий 2,2'-метиленбис(4,б-ди-трет-бутилфенил)фосфата, соединений монокарбоксилата, и соединений ацеталя соответствующих структуре Формулы (I)
1
2
3
4
5
6
7
8
9
10
11
2
2
где R, R, R, R, R, R, R, R, R, и R каждый независимо выбран из группы, состоящей из водорода, алкильных групп, алкокси групп, алкенильных групп, арильных групп и галогенов; и где R представляет собой гидроксиалкильную группу, выбранную из группы, состоящей из -CHOH и -CHOHCHOH; и
(ii) краситель; и
(c) перемешивание термопластичного полимера и аддитивной композиции с получением термопластичной полимерной композиции,
a
где термопластичный полимер и аддитивная композиция предоставляются отдельно; где количество осветлителя в термопластичной полимерной композиции составляет примерно от 100 частей на миллион примерно до 5000 частей на миллион, исходя из общей массы термопластичной полимерной композиции; где количество красителя, присутствующего в термопластичной полимерной композиции является достаточным для получения термопластичной полимерной композиции, демонстрирующей величину * и величину b* удовлетворяющие каждому из следующих неравенств
a
b*≤3,4-(1,4196×*)
a
b*≥3,1+(9×*)
a
b*≥1-*
a
b*≤3,6174+(0,7449×*)
a
a
где величину * и величину b* определяют путем измерения величины * и величины b*, демонстрируемых пластиной 1,27 мм (50 мил), изготовленной из термопластичной полимерной композиции.
В пятом варианте осуществления настоящее изобретение относится к способу получения термопластичной полимерной композиции, указанный способ включает следующие стадии:
(a) предоставление термопластичного полимера;
(b) предоставление осветлителя, выбранного из группы, состоящей из трисамидов, алюминий 2,2'-метиленбис-(4,6-ди-трет-бутилфенил)фосфата, литий 2,2'-метиленбис(4,6-ди-трет-бутилфенил)фосфата, соединений монокарбоксилата, и соединений ацеталя, соответствующих структуре Формулы (I)
1
2
3
4
5
6
7
8
9
10
11
2
2
где R, R, R, R, R, R, R, R, R, и R каждый независимо выбран из группы, состоящей из водорода, алкильных групп, алкокси групп, алкенильных групп, арильных групп и галогенов; и где R представляет собой гидроксиалкильную группу, выбранную из группы, состоящей из -CHOH и -CHOHCHOH;
(c) предоставление красителя; и
(d) перемешивание термопластичного полимера, осветлителя и красителя с получением термопластичной полимерной композиции,
a
где термопластичный полимер, осветлитель и краситель предоставляются отдельно; где количество осветлителя, присутствующего в термопластичной полимерной композиции составляет примерно от 100 частей на миллион примерно до 5000 частей на миллион, исходя из общей массы термопластичной полимерной композиции; где количество красителя в термопластичной полимерной композиции является достаточным для получения термопластичной полимерной композиции, демонстрирующей величину * и величину b* удовлетворяющие каждому из следующих неравенств
a
b*≤3,4-(1,4196×*)
a
b*≥3,1+(9×*)
a
b*≥1-*
a
b*≤3,6174+(0,7449×*)
a
a
где величину * и величину b* определяют путем измерения величины * и величины b*, демонстрируемых пластиной 1,27 мм (50 мил), изготовленной из термопластичной полимерной композиции.
В шестом варианте осуществления настоящее изобретение относится к аддитивной композиции, по существу состоящей из:
(a) осветлителя, выбранного из группы, состоящей из трисамидов, алюминий 2,2'-метиленбис-(4,6-ди-трет-бутилфенил)фосфата, литий 2,2'-метиленбис(4,6-ди-трет-бутилфенил)фосфата, соединений монокарбоксилата, и соединений ацеталя, соответствующих структуре Формулы (I)
1
2
3
4
5
6
7
8
9
10
11
2
2
где R, R, R, R, R, R, R, R, R, и R каждый независимо выбран из группы, состоящей из водорода, алкильных групп, алкокси групп, алкенильных групп, арильных групп и галогенов; и где R представляет собой гидроксиалкильную группу, выбранную из группы, состоящей из -CHOH и -CHOHCHOH; и
(b) красителя,
a
где краситель присутствует в аддитивной композиции в таком количестве, что термопластичная полимерная композиция демонстрирует величину * и величину b*, удовлетворяющие каждому из следующих неравенств
a
b*≤3,4-(1,4196×*)
a
b*≥3,1+(9×*)
a
b*≥1-*
a
b*≤3,6174+(0,7449×*)
a
a
где термопластичная полимерная композиция содержит термопластичный полимер и аддитивную композицию в количестве, достаточном для обеспечения примерно от 100 частей на миллион примерно до 5000 частей на миллион осветлителя в термопластичной полимерной композиции, исходя из общей массы термопластичной полимерной композиции; и где величину * и величину b* определяют путем измерения величины * и величины b*, демонстрируемых пластиной 1,27 мм (50 мил), изготовленной из термопластичной полимерной композиции.
КРАТКОЕ ОПИСАНИЕ ЧЕРТЕЖЕЙ
a
На Фиг.1 представлено графическое изображение величин Δ* и Δb* для полимерных композиций, описанных в Примере.
a
На Фиг.2 представлено графическое изображение величин * и b* для полимерных композиций, описанных в Примере.
ПОДРОБНОЕ ОПИСАНИЕ ИЗОБРЕТЕНИЯ
Как описано выше, настоящее изобретение относится к аддитивным композициям, подходящим для добавления к термопластичным полимерам, термопластичным полимерным композициям, содержащим осветлитель и по меньшей мере один краситель, и к способам получения таких термопластичных полимерных композиций. Различные аспекты этих вариантов осуществления данного изобретения будут описаны ниже.
Термопластичный полимер, используемый в настоящем изобретении, может представлять собой любой подходящий термопластичный полимер. В контексте настоящего изобретения термин «термопластичный полимер» относится к полимерному материалу, который будет плавиться при воздействии на него достаточного тепла до образования текучей жидкости, и будет возвращаться в отвержденное состояние при достаточном охлаждении. В некоторых предпочтительных вариантах осуществления термопластичным полимером является полиолефин. Термопластичный полимер может представлять собой любой подходящий полиолефин, такой как полипропилен, полиэтилен, полибутилен и поли(4-метил-1-пентен), и их комбинации и смеси. В некоторых предпочтительных вариантах осуществления термопластичный полимер представляет собой полиолефин, выбранный из группы, состоящей из гомополимеров полипропилена (например, атактический полипропилен, изотактический полипропилен и синдиотактический полипропилен), сополимеров полипропилена (например, случайные сополимеры полипропилена) и их смеси. Подходящие сополимеры полипропилена включают, но не только, случайные сополимеры, полученные в результате полимеризации пропилена в присутствии мономера, вводимого для синтеза сополимера (сомономера), выбранного из группы, состоящей из этилена, бут-1-ена (т.е., 1-бутена), и гекс-1-ена (т.е., 1-гексена). В таких случайных сополимерах полипропилена сомономер может присутствовать в любом подходящем количестве, но обычно присутствует в количестве примерно 10 масс.% или менее (например, примерно от 1 примерно до 7 масс.%, или примерно от 1 примерно до 4,5 масс.%).
Осветлителем, используемым в аддитивных композициях и способах по настоящему изобретению, может быть любой подходящий осветлитель. Подходящие осветлители включают, но не только, трисамиды, бисфенолфосфаты, соединения монокарбоксилата и соединения ацеталя. Например, подходящие трисамидные осветлители включают, но не только, амидные производные бензол-1,3,5-трикарбоновой кислоты, производные N-(3,5-бис-формиламино-фенил)-формамида (например, N-[3,5-бис-(2,2-диметил-пропиониламино)-фенил]-2,2-диметил-пропионамид), производные 2-карбамоил-малонамида (например, N,N'-бис-(2-метил-циклогексил)-2-(2-метил-циклогексилкарбамоил)-малонамид), и их комбинации. Подходящие бисфенолфосфатные осветлители включают 2,2'-метиленбис-(4,6-ди-трет-бутилфенил)фосфатные соли, такие как алюминий 2,2'-метиленбис-(4,6-ди-трет-бутилфенил)фосфат, литий 2,2'-метиленбис(4,6-ди-трет-бутилфенил)фосфат, и их комбинации. Подходящие ацетальные осветлители включают соединения ацеталя, полученные реакцией конденсации многоатомного спирта и ароматического альдегида. Многоатомные спирты, подходящие для получения таких ацетальных осветлителей, включают, но не только, ациклические полиолы, такие как ксилит и сорбит. Ароматические альдегиды, подходящие для получения таких ацетальных осветлителей включают, но не только, ароматические альдегиды, содержащие одну альдегидную группу с незамещенными или замещенными оставшимися положениями на ароматическом кольце. Таким образом, подходящие ароматические альдегиды включают бензальдегид и замещенные бензальдегиды (например, 3,4-диметил-бензальдегид). Соединение ацеталя, полученное с помощью описанной выше реакции, может представлять собой соединение моноацеталя, диацеталя или триацеталя (т.е. соединение, содержащее одну, две или три ацетальных группы, соответственно), предпочтительными являются ди-соединения ацеталя.
В некоторых возможно предпочтительных вариантах осуществления осветлитель выбирают из группы, состоящей из соединений ацеталя, соответствующих структуре Формулы (I)
.
1
2
3
4
5
6
7
8
9
10
11
2
2
1
2
3
4
5
6
7
8
9
10
11
2
1
2
4
5
6
7
9
10
3
8
11
2
1
4
5
6
7
10
2
3
8
9
11
2
В структуре Формулы (I), R, R, R, R, R, R, R, R, R, и R каждый независимо выбран из группы, состоящей из водорода, алкильных групп, алкокси групп, алкенильных групп, арильных групп и галогенов. R представляет собой гидроксиалкильную группу, выбранную из группы, состоящей из -CHOH и -CHOHCHOH. В некоторых возможно предпочтительных вариантах осуществления соединение ацеталя представляет собой соединение Формулы (I), в котором R, R, R, R, R, R, R, R, R, и R каждый представляет собой водород, a R представляет собой -CHOHCHOH. В некоторых возможно предпочтительных вариантах осуществления, соединение ацеталя представляет собой соединение Формулы (I), в котором R, R, R, R, R, R, R, и R каждый представляет собой водород, R и R каждый представляет собой метильную группу, а R представляет собой -CHOHCHOH. В некоторых возможно предпочтительных вариантах осуществления соединение ацеталя представляет собой соединение Формулы (I), в котором R, R, R, R, R, и R каждый представляет собой водород, R, R, R, и R каждый представляет собой метильную группу, a R представляет собой -CHOHCHOH. Разумеется, соединения по настоящему изобретению могут содержать любую подходящую смесь осветлителей, описанных выше. Например, композиция по изобретению может содержать смесь двух или более различных соединений ацеталя, соответствующих структуре Формулы (I), например, смесь любого из конкретных соединений ацеталя, описанных выше.
Осветлитель может присутствовать в композициях по изобретению в любом подходящем количестве. Как будет понятно специалисту в данной области, подходящее количество осветлителя будет зависеть от нескольких факторов, таких как природа конкретного осветлителя, от конкретного полимера, подлежащего осветлению с использованием осветлителя и желаемого уровня прозрачности и/или мутности для конечной полимерной композиции. В некоторых возможно предпочтительных вариантах осуществления осветлитель присутствует в термопластичной полимерной композиции в количестве примерно от 100 частей на миллион примерно до 5000 частей на миллион, исходя из общей массы термопластичной полимерной композиции. В некоторых возможно предпочтительных вариантах осуществления, например, в тех случаях, когда осветлитель представляет собой соединение ацеталя, соответствующее структуре Формулы (I), осветлитель присутствует в термопластичной полимерной композиции в количестве примерно от 1000 частей на миллион примерно до 2500 частей на миллион, исходя из общей массы термопластичной полимерной композиции.
Помимо осветлителя, композиции по изобретению содержат по меньшей мере один краситель. Подходящие красители включают, но не только, пигменты, краски, полимерные красители и их смеси. В контексте настоящего изобретения термин «полимерный краситель» относится к красителю, содержащему хромофор и по меньшей мере один олигомерный или полимерный компонент, связанный с хромофором. Подходящие полимерные красители включают, но не только, полимерные красители, продаваемые Milliken & Company. Краска может представлять собой любую краску, например, кислотную краску, краску, растворимую в органических средах, кубовый краситель или их смеси. Подходящие краски включают, но не только. Кислотный Синий 9, Кислотный Синий 74, Сольветный Синий 97, Кубовый Синий 6, и их смеси и комбинации. Например, в некоторых вариантах осуществления, краситель может содержать смесь Кубового Синего 6 и Кислотного Синего 74. В некоторых возможно предпочтительных вариантах осуществления краситель содержит пигмент. Подходящие пигменты включают, но не только, Синий пигмент 29, Синий пигмент 63, Фиолетовый пигмент 15, и их смеси.
a
a
В отличие от композиций, в которых краситель используют для придания композиции и любому изделию, изготовленному из нее, прочной и различимой окраски, композиции по настоящему изобретению содержат сравнительно небольшое количество красителя. Действительно, количество красителя, присутствующего в термопластичных полимерных композициях по настоящему изобретению, является достаточно низким, что большинство экспертов описали бы эту полимерную композицию или любое изделие, изготовленное из нее, как незначительно окрашенную. На самом деле, при наблюдении невооруженным глазом, оттенок, придаваемый красителем полимерной композиции или изделию, изготовленному из нее, может быть различимым только после сравнения полимерной композиции или изделия, изготовленного из нее, с аналогичной композицией или изделием, которые не содержат красителя. При такой низкой загрузке красителя в композициях по изобретению, и учитывая тот факт, что различные красители зачастую демонстрируют различную интенсивность, трудно достоверно выразить количество красителя, присутствующего в композициях по настоящему изобретению с использованием общепринятых стандартных единиц измерения, таких как концентрации, основанные на массе, или проценты. Таким образом, заявители обнаружили, что количество красителя, присутствующего в композициях по данному изобретению, в количественной форме лучше всего выражается и оценивается путем определения CIE L**b* цветового пространства толстой пластины 1,27 мм (50 мил), изготовленной с использованием этой композиции (т.е., пластины, изготовленной из термопластичной полимерной композиции, содержащей аддитивную композицию по изобретению или пластины, изготовленной из термопластичной полимерной композиции по изобретению). Как показано в следующих Примерах, заявители установили, что композиция, содержащая некоторое количество красителя, достаточное для получения пластины, имеющей определенные величины L*, *, и b*, воспринималась бы визуально различимой (как сама по себе, так и по сравнению с контролем, который не содержал красителя) и все еще воспринималась бы и описывалась бы как по существу неокрашенная. Кроме того, заявители установили, что изделия, изготовленные из такой композиции, зачастую воспринимаются как имеющие более низкую мутность или более прозрачные, чем аналогичные изделия, изготовленные из композиции, которая не содержит красителя, даже в том случае, когда измерения мутности таких изделий показывают, что величины мутности не являются более низкими.
a
a
a
a
a
a
a
a
a
a
a
В этой модели количество красителя может быть выражено в единицах изменения величин * и b* по отношению к контролю, или количество красителя может быть выражено в единицах абсолютных величин L*, *, и b*, демонстрируемых пластиной, изготовленной с использованием термопластичной полимерной композиции. В тех вариантах осуществления, в которых количество красителя выражено в единицах изменения величин * и b*, величины Δ* и Δb* вычисляют путем измерения величин * и b*, демонстрируемых толстой пластиной 1,27 мм (50 мил), изготовленной из контрольной термопластичной полимерной композиции, и измерения величин * и b*, демонстрируемых толстой пластиной 1,27 мм (50 мил), изготовленной из термопластичной полимерной композиции по изобретению (т.е., термопластичной полимерной композиции, изготовленной способом по настоящему изобретению, или термопластичной полимерной композиции, изготовленной путем добавления аддитивной композиции по настоящему изобретению, к термопластичному полимеру). Контрольная термопластичная полимерная композиция является по существу идентичной термопластичной полимерной композиции по изобретению, отличающаяся только тем, что не содержит красителя (красителей). Величины * и b* для пластины, изготовленной из контрольной термопластичной полимерной композиции, затем соответственно вычитают из величин * и b* для пластины, изготовленной из термопластичной полимерной композиции по изобретению с получением в результате величин Δ* и Δb* вследствие присутствия красителя в композиции по изобретению. В случаях выражения в единицах изменения величин * и b*, заявители обнаружили, что композиции по изобретению имеют величины Δ* и Δb*, удовлетворяющие каждому из следующих неравенств
a
Δb*≤0-(2,8571×Δ*)
a
Δb*≥-1,5231+(5,8461×Δ*)
a
Δb*≥-2,6000-(1,0909×Δ*)
a
Δb*≤0+(1,2727×Δ*)
a
когда Δb* не равно нулю. В некоторых возможно предпочтительных вариантах осуществления, величины Δ* и Δb* удовлетворяют каждому из следующих неравенств
a
Δb*≤0-(2,8571×Δ*)
a
Δb*≥-1,325+(7,4×Δ*)
a
Δb*≥-2,5385-(2,3077×Δ*)
a
Δb*≤1,8+(7,3333×Δ*)
a
Δb*≤0+(1,2727×Δ*)
a
когда Δb* не равно нулю. В некоторых возможно предпочтительных вариантах осуществления, величины Δ* и Δb* удовлетворяют каждому из следующих неравенств
a
Δb*≤0-(2,8571×Δ*)
a
Δb*≥-0,8+(7,4×Δ*)
a
Δb*≥-1,75-(2,3077×Δ*)
a
Δb*≤0,9+(7,3333×Δ*)
a
Δb*≤0+(1,2727×Δ*)
когда Δb* не равно нулю.
a
a
a
a
a
Как указано выше, количество красителя может быть выражено в единицах абсолютных величин L*, *, и b*, демонстрируемых пластиной, изготовленной с использованием термопластичной полимерной композиции. В этих вариантах осуществления величины L*, *, и b* определяют путем измерения величин * и b*, демонстрируемых толстой пластиной 1,27 мм (50 мил), изготовленной из термопластичной полимерной композиции по изобретению (т.е., термопластичной полимерной композицией, изготовленной способом по настоящему изобретению, или термопластичной полимерной композицией, изготовленной путем добавления аддитивной композиции по изобретению к термопластичному полимеру). В случаях выражения в единицах абсолютных величин L*, * и b*, заявители обнаружили, что композиции по изобретению имеют величины * и b*, удовлетворяющие каждому из следующих неравенств
a
b*≤3,4-(1,4196×*)
a
b*≥3,1+(9×*)
a
b*≥1-*
a
b*≤3,6174+(0,7449×*).
a
В некоторых возможно предпочтительных вариантах осуществления, величины * и b* удовлетворяют каждому из следующих неравенств
a
b*≤3,4-(1,4196×*)
a
b*≥3,35+(10,25×*)
a
b*≥1,0313-(1,7187×*)
a
b*≤5,1+(4,6364×*)
a
b*≤3,6174+(0,7449×*).
a
В некоторых возможно предпочтительных вариантах осуществления, величины * и b* удовлетворяют каждому из следующих неравенств
a
b*≤3,4-(1,4196×*)
a
b*≥4,2+(10,25×*)
a
b*≥1,8-(1,7187×*)
a
b*≤4,6+(4,6364×*)
a
b*≤3,6174+(0,7449×*).
a
a
a
Как ясно из описания, представленного выше, неравенства как для изменения величин * и b*, так и для абсолютных величин * и b*, не упоминают величины L* для пластины, полученной с использованием термопластичной полимерной композиции. Эксперименты, проведенные заявителями, показали, что величины * и b* играли гораздо большую роль в количественном определении и ограничении количества красителя, присутствующего в композициях по настоящему изобретению и определении, какие композиции считались бы более различимыми. Таким образом, пластины, изготовленные из композиций по настоящему изобретению, могут демонстрировать любую подходящую величину L*. В некоторых возможно предпочтительных вариантах осуществления, пластины демонстрируют величину L* примерно 88 или более.
a
a
a
a
a
a
a
Величины L*, * и b* композиции по настоящему изобретению могут быть измерены с использованием любой подходящей методики. Величины L*, *, и b* обычно определяют с использованием спектрофотометра. В частности, величины L*, * и b* могут быть измерены с использованием спектрофотометра в люминесцентном источнике холодного белого света (УФ фильтр используют для отстранения УФ света от источника света) и 10° блоком наблюдения с коэффициентом зеркального отражения, включенного в это измерение. Эти измерения могут быть выполнены с использованием белой калибровочной плитки спектрофотометра, расположенной позади образца. Для более точного количественного определения величин L*, *, и b*, измерение можно проводить по меньшей мере на пяти отдельных тестируемых пластинах 50,8 мм × 76,2 мм × 1,27 мм (2,00 дюйма × 3,00 дюйма × 0,05 дюйма), изготовленных из полимерной композиции, и измерения могут быть усредненными с получением в результате набора отдельных величин L*, * и b* для полимерной композиции, из которой изготовлены эти пластины. Как упоминается в представленных далее примерах, описанный выше способ был использован заявителями для определения величин L*, * и b* во время их экспериментов и, следовательно, величины L*, *, и b* предпочтительно определяют с использованием этого способа.
Как описано выше, настоящее изобретение относится к аддитивной композиции, по существу состоящей из осветлителя и красителя. Используемый в контексте данного варианта осуществления настоящего изобретения термин «по существу состоящий из» используют для отличия аддитивной композиции от термопластичного полимера, к которому была добавлена аддитивная композиция. Другими словами, этот термин используют для указания на то, что данная аддитивная композиция составлена таким образом, чтобы она была предназначена для добавления к термопластичному полимеру, а не использовалась как таковая в производстве конечных изделий. Таким образом, используемый в контексте настоящего изобретения термин «по существу состоит из» указывает на то, что если термопластичный полимер находится в аддитивной композиции, относительное количество термопластичного полимера, присутствующего в аддитивной композиции, значительно ниже, чем количество термопластичного полимера, который находится в «конечной» полимерной композиции, т.е. используемой при литье или других процессах для производства изделия. Соответственно, в некоторых возможно предпочтительных вариантах осуществления, аддитивная композиция содержит примерно 90 масс.% или менее (например, примерно 85 масс.% или менее или примерно 80 масс.% или менее) термопластичного полимера, исходя из общей массы аддитивной композиции. В некоторых других вариантах осуществления аддитивная композиция содержит примерно 25 масс.% или менее (например, примерно 20 масс.% или менее, примерно 15 масс.% или менее, примерно 10 масс.% или менее, или примерно 5 масс.% или менее) термопластичного полимера, исходя из общей массы аддитивной композиции. Используемый применительно к аддитивной композиции термин «по существу состоящий из» не предназначен для исключения наличия других добавок, которые обычно используют в термопластичных полимерах, таких как зародыши кристаллизации, антиоксиданты, акцепторы кислот, добавки, понижающие трение, антистатические агенты, оптические отбеливатели и полимерные технологические добавки. Таким образом, аддитивная композиция по настоящему изобретению может представлять собой концентрат, содержащий осветлитель, краситель, связующее и, необязательно, другие добавки, или аддитивная композиция может представлять собой не пылящую смесь (NDB), содержащую осветлитель, краситель и, необязательно, другие добавки.
Как указано выше, настоящее изобретение относится к способам получения термопластичных полимерных композиций. В первом варианте осуществления способа данный способ включает стадии предоставления термопластичного полимера, предоставления аддитивной композиции, содержащей по меньшей мере один осветлитель и краситель, и перемешивания термопластичного полимера и аддитивной композиции с получением термопластичной полимерной композиции. В этом варианте осуществления способа термопластичный полимер, осветлитель и краситель могут быть любыми из тех, которые описаны выше. Также в этом варианте осуществления термопластичный полимер и аддитивная композиция предоставляются отдельно. Другими словами, термопластичный полимер и аддитивная композиция предоставляются в отдельных формах или композициях, которые не смешиваются вместе до указанной стадии перемешивания. В этом варианте осуществления термопластичный полимер может быть предоставлен в композиции, содержащей другие добавки, обычно используемые при обработке полимеров, такие как антиоксиданты, акцепторы кислоты, добавки, понижающие трение и полимерные технологические добавки. Аддитивная композиция также может содержать другие добавки, обычно используемые при обработке полимеров, такие, как описаны выше.
Во втором варианте осуществления способа по настоящему изобретению этот способ включает стадии предоставления термопластичного полимера, предоставления осветлителя, предоставления красителя, и перемешивания термопластичного полимера, осветлителя и красителя с получением термопластичной полимерной композиции. В этом варианте осуществления способа термопластичный полимер, осветлитель и краситель могут быть любыми из тех, которые описаны выше. Также, в этом варианте осуществления термопластичный полимер, осветлитель и краситель предоставляются отдельно. Другими словами, термопластичный полимер, осветлитель и краситель предоставляются в отдельных формах или композициях, которые не перемешиваются вместе до указанной стадии перемешивания. Как в другом варианте осуществления способа термопластичный полимер может быть предоставлен в композиции, содержащей другие добавки, обычно используемые при обработке полимеров. Аналогично, осветлитель и краситель могут содержаться в отдельных композициях, содержащих другие добавки, обычно используемые при обработке полимеров.
Каждый из вариантов осуществления способа, описанных выше, включает стадию перемешивания. В каждом способе отдельные компоненты могут быть перемешаны с использованием любых подходящих методик или устройств. Например, компоненты могут быть перемешаны в лопастной мешалке, мешалке с ленточной винтовой лопастью, барабанном смесителе двухконусной конфигурации, мешалке с вертикальным винтом (например, мешалке Nauta), мешалке с лемешными лопастями или мешалке с большими усилиями сдвига. Некоторые из смесительных устройств, перечисленных выше, могут работать либо в периодическом режиме, либо в непрерывном режиме и, следовательно, стадия перемешивания может быть выполнена либо партиями, либо постоянно. Эти компоненты могут перемешиваться в течение любого подходящего количества времени, но в основном эти компоненты перемешивают, пока они не перемешаются по существу однородно.
Следующие примеры дополнительно иллюстрируют предмет изобретения, описанный выше, но, разумеется, не должны рассматриваться как каким бы то ни было образом ограничивающими его объем.
ПРИМЕР
Этот пример демонстрирует получение термопластичных полимерных композиций в соответствии с настоящим изобретением и некоторые свойства таких полимерных композиций. Несколько различных полимерных композиций были получены с использованием 11 MFR (показатель текучести расплава) случайного полипропиленового сополимера, полимеризованного с помощью катализатора Циглера-Натта, в качестве термопластичного полимера. Каждая полимерная композиция, помеченная как «Образец» была получена путем включения в термопластичный полимер 1800 частей на миллион осветлителя (т.е., осветлителя Millad 3988i от Milliken & Company), стандартной рецептуры стабилизации (т.е., 500 частей на миллион Ирганокс 1010, 1000 частей на миллион Иргафос 168 и 800 частей на миллион стеарата кальция) и одного или более красителей. Конкретный краситель (красители), используемые в каждой полимерной композиции, и количество такого красителя (красителей), представлены в приведенных ниже Таблицах 1, 2 и 3. Контрольные полимерные композиции (отмеченные «Контроль») также были получены и содержали тот же самый термопластичный полимер, ту же самую композицию добавок и 1800 частей на миллион осветлителя. Таким образом, единственным отличием между полимерными композициями «Образец» и полимерными композициями «Контроль» является присутствие красителя (красителей).
Для точного добавления очень маленьких количеств красителя в полимер, сначала готовят смесь осветлителя и желаемого красителя (красителей). Эта смесь содержала более высокий уровень красителя (красителей), чем требовалось окончательно, так, чтобы его можно было легко измерить и смешать с полимером. Для получения смеси желаемый краситель (красители) добавляли к стограммовым партиям осветлителя (100,0) с получением в результате смеси, содержащей приблизительно 5,2632 масс.% красителя. Полученную в результате смесь перемешивали в кухонном комбайне Cuisinart Classic (Model DFP-14BCN) приблизительно в течение 2 минут. Полученную в результате смесь далее разбавляли путем добавления дополнительного осветлителя с получением в результате смеси, содержащей приблизительно 1,3699 масс.% красителя, а затем перемешивали в кухонном комбайне Cuisinart Classic (Model DFP-14BCN) приблизительно в течение 2 минут. Полученную в результате смесь осветлителя и красителя (красителей) затем добавляли в полимер для получения термопластичной полимерной композиции.
a
Для получения полимерных композиций необходимое количество смеси осветлителя и красителя (красителей) перемешивали со 100 граммами полипропиленового полимера, стандартной рецептурой стабилизации и дополнительным количеством осветлителя. Количество дополнительно используемого осветлителя доводили до суммарного количества осветлителя в полимерной композиции 1800 частей на миллион. Все компоненты перемешивали, используя установку для смешивания KitchenAid Artisan 5 quart tilt-head на самом низком установочном параметре (Stir) приблизительно в течение 5 минут. Полученную в результате смесь затем получали в виде расплава в одношнековом экструдере Deltaplast диаметром 1 дюйм, L/D 30:1 с динамикой повышения температуры до 230°C. Полученную в виде смеси расплава полимерную композицию затем обрабатывали литьем под давлением с использованием термопласт-автомата 40-тон ARBURG ALLROUNDER 221 K с получением двадцати пяти 50,8 мм × 76,2 мм × 1,27 мм (2,00 дюйма × 3,00 дюйма × 0,05 дюймов) тестируемых пластин с 230°C плоским профилем температуры цилиндра и без противодавления. Эти пластины затем использовали для проведения измерений CIE L**b*, описанных ниже, а также были использованы во время групповой оценки, описанной ниже.
Таблица 1.
Краситель (красители) и загрузки красителя, используемые в Контроле 1 и в Образцах 1-61.
Образец
Краситель (красители)
Загрузки красителя
Контроль 1
Нет
-
1
Синий пигмент 29 / Фиолетовый пигмент 15
4,5 частей на миллион / 3 части на миллион
2
Синий пигмент 29 / Фиолетовый пигмент 15
4,05 частей на миллион / 2,7 частей на миллион
3
Синий пигмент 29 / Фиолетовый пигмент 15
9 частей на миллион / 6 частей на миллион
4
Кислотный Синий 74
25 частей на миллион
5
Кислотный Синий 74
100 частей на миллион
6
Кислотный Синий 9
25 частей на миллион
7
Кубовый Синий 6
2 части на миллион
8
Сольветный Синий 97
2 части на миллион
9
Синий пигмент 63
2 части на миллион
10
Синий пигмент 29
2 части на миллион
11
Синий пигмент 29
25 частей на миллион
12
Кислотный Синий 9 / Красный пищевой краситель 7 / Желтый пищевой краситель 5
0,36 частей на миллион / 0,18 частей на миллион / 0,45 частей на миллион
13
Сольвент черный 7
0,54 части на миллион
14
Сольвент черный 7
2 части на миллион
15
Сольвент черный 7
25 частей на миллион
16
Кислотный Синий 74
2 части на миллион
17
Кислотный Синий 9
1,8 частей на миллион
18
Кислотный Синий 9
2 части на миллион
19
Сольвентный черный 27
2 части на миллион
Образец
Краситель (красители)
Загрузки красителя
20
Сольвентный черный 27
25 частей на миллион
21
Сольвентный черный 29
2 части на миллион
22
Сольвентный черный 29
25 частей на миллион
23
Сольвентный черный 29
100 частей на миллион
24
Кислотный желтый 17
2 части на миллион
25
Кислотный желтый 17
25 частей на миллион
26
Зеленый пищевой краситель 3
2 части на миллион
27
Зеленый пищевой краситель 3
25 частей на миллион
28
Зеленый пищевой краситель 3
100 частей на миллион
29
Кубовый Синий 6
25 частей на миллион
30
Кубовый Синий 6
100 частей на миллион
31
Сольветный Синий 97
25 частей на миллион
32
Сольветный Синий 97
100 частей на миллион
33
Красный пищевой краситель 7
2 части на миллион
34
Красный пищевой краситель 7
25 частей на миллион
35
Синий пигмент 63
25 частей на миллион
36
Синий пигмент 63
100 частей на миллион
37
Зеленый пигмент 7
2 части на миллион
38
Синий пигмент 15:3
2 части на миллион
39
Черный пигмент 11
2 части на миллион
40
Черный пигмент 11
25 частей на миллион
41
Черный пигмент 11
100 частей на миллион
42
Желтый пигмент 147
2 части на миллион
43
Красный пигмент 254
2 части на миллион
44
Оранжевый пигмент 64
2 части на миллион
45
Черный пигмент 7
2 части на миллион
46
Черный пигмент 7
25 частей на миллион
47
Черный пигмент 7
2 части на миллион
48
Черный пигмент 7
25 частей на миллион
49
Черный пигмент 7
2 части на миллион
Образец
Краситель (красители)
Загрузки красителя
50
Черный пигмент 7
25 частей на миллион
51
Черный пигмент 7
100 частей на миллион
52
Черный пигмент 7
2 части на миллион
53
Черный пигмент 7
25 частей на миллион
54
Черный пигмент 7
100 частей на миллион
55
Синий пигмент 29
100 частей на миллион
56
Фиолетовый пигмент 15
2 части на миллион
57
Фиолетовый пигмент 15
25 частей на миллион
58
Фиолетовый пигмент 15
100 частей на миллион
59
Синий пигмент 15:0
18 частей на миллион
60
Фиолетовый пигмент 15
25 частей на миллион
61
Фиолетовый пигмент 15
100 частей на миллион
Таблица 2.
Краситель (красители) и загрузки красителя, используемые в Контроле 2 и Образцах 62-107.
Образей
Краситель (красители)
Загрузки красителя
Контроль 2
Нет
-
62
Кислотный Синий 74
20 частей на миллион
63
Кислотный Синий 74
35 частей на миллион
64
Кислотный Синий 74
50 частей на миллион
65
Кислотный Синий 9
20 частей на миллион
66
Кубовый Синий 6
5 частей на миллион
67
Кубовый Синий 6
10 частей на миллион
68
Сольветный Синий 97
0,5 частей на миллион
69
Сольветный Синий 97
1 часть на миллион
70
Синий пигмент 63
5 частей на миллион
71
Синий пигмент 63
10 частей на миллион
72
Синий пигмент 29
10 частей на миллион
73
Синий пигмент 29
15 частей на миллион
74
Синий пигмент 29
20 частей на миллион
75
Синий пигмент 29
30 частей на миллион
Образей
Краситель (красители)
Загрузки красителя
76
Синий пигмент 29 / Фиолетовый пигмент 15
9 частей на миллион / 6 частей на миллион
77
Синий пигмент 29 / Фиолетовый пигмент 15
12 частей на миллион / 8 частей на миллион
78
Синий пигмент 29 / Фиолетовый пигмент 15
15 частей на миллион / 10 частей на миллион
79
Синий пигмент 29 / Фиолетовый пигмент 15
18 частей на миллион / 12 частей на миллион
80
Синий пигмент 29 / Фиолетовый пигмент 15
21 часть на миллион / 14 частей на миллион
81
Синий пигмент 29 / Фиолетовый пигмент 15
24 части на миллион / 16 частей на миллион
82
Сольвентный черный 7
3 части на миллион
83
Сольвентный черный 7
5 частей на миллион
84
Сольвентный черный 7
10 частей на миллион
85
Сольвентный черный 7
17 частей на миллион
86
Кислотный Синий 74
75 частей на миллион
87
Кислотный Синий 9
35 частей на миллион
88
Кислотный Синий 9
50 частей на миллион
89
Сольветный Синий 67
0,5 частей на миллион
90
Сольветный Синий 67
1 часть на миллион
91
Сольвентный черный 27
5 частей на миллион
92
Сольвентный черный 29
1 часть на миллион
93
Сольвентный черный 29
5 частей на миллион
94
Сольвентный черный 29
10 частей на миллион
95
Зеленый пищевой краситель 3
5 частей на миллион
96
Зеленый пищевой краситель 3
10 частей на миллион
97
Синий пигмент 15:3
0,5 частей на миллион
98
Синий пигмент 15:3
1 часть на миллион
99
Черный пигмент 11
2 части на миллион
100
Черный пигмент 11
10 частей на миллион
Образей
Краситель (красители)
Загрузки красителя
101
Черный пигмент 7
0,5 частей на миллион
102
Черный пигмент 7
1 часть на миллион
103
Черный пигмент 7
5 частей на миллион
104
Фиолетовый пигмент 15
35 частей на миллион
105
Фиолетовый пигмент 15
50 частей на миллион
106
Фиолетовый пигмент 15
35 частей на миллион
107
Фиолетовый пигмент 15
50 частей на миллион
Таблица 3.
Краситель (красители) и загрузки красителя, используемые в Контроле 3 и Образцах 108-155.
Образец
Название красителя CI
Уровень красителя
Контроль 3
Нет
-
108
Фиолетовый пигмент 15 / Синий пигмент 29
35 частей на миллион / 4 части на миллион
109
Фиолетовый пигмент 15 / Синий пигмент 29
35 частей на миллион / 6 частей на миллион
110
Фиолетовый пигмент 15 / Синий пигмент 29
35 частей на миллион / 8 частей на миллион
111
Фиолетовый пигмент 15 / Синий пигмент 29
12 частей на миллион / 3 части на миллион
112
Фиолетовый пигмент 15 / Синий пигмент 29
20 частей на миллион / 5 частей на миллион
113
Фиолетовый пигмент 15 / Синий пигмент 29
28 частей на миллион / 7 частей на миллион
114
Фиолетовый пигмент 15 / Синий пигмент 29
36 частей на миллион / 9 частей на миллион
115
Фиолетовый пигмент 15 / Синий пигмент 29
22,5 частей на миллион / 2,5 частей на миллион
116
Фиолетовый пигмент 15 / Синий пигмент 29
31,5 частей на миллион / 3,5 частей на миллион
117
Фиолетовый пигмент 15 / Синий пигмент 29
40,5 частей на миллион / 4,5 частей на миллион
Образец
Название красителя CI
Уровень красителя
118
Кислотный Синий 9
23 части на миллион
119
Кислотный Синий 74
55 частей на миллион
120
Кубовый Синий 6
12 частей на миллион / 3 части на миллион
121
Синий пигмент 29
25 частей на миллион
122
Синий пигмент 29
40 частей на миллион
123
Синий пигмент 29
45 частей на миллион
124
Синий пигмент 29
50 частей на миллион
125
Синий пигмент 29
55 частей на миллион
126
Синий пигмент 29 / Фиолетовый пигмент 15
27 частей на миллион / 18 частей на миллион
127
Синий пигмент 29 / Фиолетовый пигмент 15
30 частей на миллион / 20 частей на миллион
128
Синий пигмент 29 / Фиолетовый пигмент 15
36 частей на миллион / 24 части на миллион
129
Синий пигмент 29 / Фиолетовый пигмент 15
42 части на миллион / 28 частей на миллион
130
Синий пигмент 29 / Фиолетовый пигмент 15
48 частей на миллион / 32 части на миллион
131
Синий пигмент 29 / Фиолетовый пигмент 15
54 части на миллион / 36 частей на миллион
132
Кубовый Синий 6 / Кислотный Синий 74
2,3 части на миллион / 7,7 частей на миллион
133
Кубовый Синий 6 / Кислотный Синий 74
4,6 частей на миллион / 15,4 частей на миллион
134
Кубовый Синий 6 / Кислотный Синий 74
6,9 частей на миллион / 23,1 часть на миллион
135
Фиолетовый пигмент 15 / Синий пигмент 29
35 частей на миллион / 2 части на миллион
136
Фиолетовый пигмент 15 / Синий пигмент 29
50 частей на миллион / 2 части на миллион
Образец
Название красителя CI
Уровень красителя
137
Фиолетовый пигмент 15 / Синий пигмент 29
50 частей на миллион / 4 части на миллион
138
Фиолетовый пигмент 15 / Синий пигмент 29
50 частей на миллион / 6 частей на миллион
139
Фиолетовый пигмент 15 / Синий пигмент 29
50 частей на миллион / 8 частей на миллион
140
Фиолетовый пигмент 15 / Синий пигмент 29
44 части на миллион / 11 частей на миллион
141
Фиолетовый пигмент 15 / Синий пигмент 29
52 части на миллион / 13 частей на миллион
142
Фиолетовый пигмент 15 / Синий пигмент 29
49,5 частей на миллион / 5,5 частей на миллион
143
Фиолетовый пигмент 15 / Синий пигмент 29
58,5 частей на миллион / 6,5 частей на миллион
144
фиолетовый пигмент 15 / Синий пигмент 29
67,5 частей на миллион / 7,5 частей на миллион
145
Кислотный Синий 9
26 частей на миллион
146
Кислотный Синий 9
29 частей на миллион
147
Кислотный Синий 9
32 части на миллион
148
Кислотный Синий 74
60 частей на миллион
149
Кислотный Синий 74
65 частей на миллион
150
Кислотный Синий 74
70 частей на миллион
151
Кубовый Синий 6
14 частей на миллион
152
Кубовый Синий 6
16 частей на миллион
153
Кубовый Синий 6
18 частей на миллион
154
Кубовый Синий 6
20 частей на миллион
155
Кубовый Синий 6 / Кислотный Синий 74
9,2 частей на миллион / 30,8 частей на миллион
a
a
a
a
a
a
Цветовые величины CIE L**b* определяли для каждого образца с использованием спектрофотометра GretagMacBeth Color-Eye 7000A. Измерения проводили в режиме отражения с большой площадью обзора с использованием флуоресцентного источника холодного белого света (УФ фильтр используют для отстранения УФ света от источника света) и 10° блоком наблюдения с коэффициентом зеркального отражения, включенного в это измерение. УФ фильтр использовали для отстранения УФ света от источника света. Белая калибровочная пластина спектрофотометра была расположена позади тестируемых пластин во время проведения измерений. Измерения проводили на пяти отдельных 50,8 мм × 76,2 мм × 1,27 мм (2,00 дюймов × 3,00 дюймов × 0,05 дюймов) тестируемых пластинах, изготовленных с использованием полимерной композиции, и пять измерений были усреднены с получением в результате набора отдельных величин L*, * и b* для полимерной композиции. Величины L*, * и b* для каждого образца представлены в приведенной ниже Таблице 4, 5 или 6. Величины ΔL*, Δ* и Δb* определяли путем соответственно вычитания величин L*, * и b* для соответствующего контроля из величин L*, * и b* для образца.
a
Помимо измерений CIE L**b*, описанных выше, пластины также были представлены группе оценки для качественного сравнения с соответствующим контролем. В частности, каждому участнику были представлены две пластины, одна была изготовлена с использованием одного из описанных выше образцов, а другая была изготовлена из соответствующего контроля, лежащего горизонтально относительно белой поверхности в области, освещенной флуоресцентным источником холодного белого света. Каждого участника затем просили определить, была ли пластина, изготовленная из описанного выше образца, более визуально привлекательной, менее визуально привлекательной, не отличалась или была значительно окрашенной. Образцы пластин, расцененные как более визуально привлекательные большинством участников, идентифицированы в Таблице 4, 5 или 6 указанием «Да» в колонке «Улучшено». Те образцы пластин, которые были расценены как менее визуально привлекательные, не отличающиеся от контрольной пластины, или значительно окрашенные, идентифицированы в Таблице 4, 5 или 6 указанием «нет» в колонке «Улучшено».
Таблица 4.
Величины L*, <i>a</i>*, b*, ΔL*, Δ<i>a</i>* и Δb* определения улучшения для Контроля 1 и Образцов 1-61.
Образец
L*
<i>a</i>*
b*
ΔL*
Δ<i>a</i>*
Δb*
Улучшено
Контроль 1
91,038
-0,112
3,559
-
-
-
-
1
91,067
-0,114
3,489
0,029
-0,002
-0,070
Да
2
91,011
-0,116
3,428
-0,027
-0,004
-0,131
Да
Образец
L*
<i>a</i>*
b*
ΔL*
Δ<i>a</i>*
Δb*
Улучшено
3
90,966
-0,124
3,351
-0,072
-0,012
-0,208
Да
4
90,584
-0,175
3,421
-0,454
-0,063
-0,138
Да
5
88,929
-0,329
2,750
-2,109
-0,217
-0,809
Да
6
90,474
-0,455
3,124
-0,564
-0,343
-0,435
Да
7
90,912
-0,293
3,395
-0,126
-0,181
-0,164
Да
8
90,069
-0,621
1,926
-0,969
-0,509
-1,633
Да
9
90,898
-0,188
3,323
-0,140
-0,076
-0,236
Да
10
90,988
-0,116
3,531
-0,050
-0,004
-0,028
Да
11
90,622
-0,218
2,702
-0,416
-0,106
-0,857
Да
12
90,951
-0,123
3,563
-0,087
-0,011
0,004
Нет
13
90,930
-0,109
3,582
-0,108
0,003
0,023
Нет
14
90,662
-0,086
3,591
-0,376
0,026
0,032
Нет
15
87,470
0,106
3,534
-3,568
0,218
-0,025
Нет
16
90,908
-0,140
3,568
-0,130
-0,028
0,009
Нет
17
90,960
-0,149
3,612
-0,078
-0,037
0,053
Нет
18
91,088
-0,140
3,625
0,050
-0,028
0,066
Нет
19
90,386
0,046
3,375
-0,652
0,158
-0,184
Нет
20
83,413
2,961
0,823
-7,625
3,073
-2,736
Нет
21
90,758
0,071
3,575
-0,280
0,183
0,016
Нет
22
86,088
2,095
1,518
-4,950
2,207
-2,041
Нет
23
71,546
6,153
-4,511
-19,492
6,265
-8,070
Нет
24
91,119
-0,144
3,868
0,081
-0,032
0,309
Нет
25
91,033
-0,551
6,015
-0,005
-0,439
2,456
Нет
26
90,951
-0,171
3,588
-0,087
-0,059
0,029
Нет
27
88,898
-1,069
2,945
-2,140
-0,957
-0,614
Нет
28
82,785
-5,980
1,021
-8,253
-5,868
-2,538
Нет
29
89,474
-1,588
1,529
-1,564
-1,476
-2,030
Нет
30
85,281
-2,041
-2,889
-5,757
-1,929
-6,448
Нет
31
83,293
-3,440
-8,775
-7,745
-3,328
-12,334
Нет
32
60,336
-8,482
-43,568
-30,702
-8,370
-47,127
Нет
Образец
L*
<i>a</i>*
b*
ΔL*
Δ<i>a</i>*
Δb*
Улучшено
33
90,995
-0,066
3,668
-0,043
0,046
0,109
Нет
34
90,504
0,498
4,424
-0,534
0,610
0,865
Нет
35
88,388
-1,044
0,313
-2,650
-0,932
-3,246
Нет
36
80,900
-3,347
-7,970
-10,138
-3,235
-11,529
Нет
37
90,861
-0,791
3,512
-0,177
-0,679
-0,047
Нет
38
90,261
-1,785
2,320
-0,777
-1,673
-1,239
Нет
39
90,710
-0,314
3,582
-0,328
-0,202
0,023
Нет
40
88,047
0,077
4,795
-2,991
0,189
1,236
Нет
41
79,674
0,709
7,142
-11,364
0,821
3,583
Нет
42
91,102
-0,538
5,691
0,064
-0,426
2,132
Нет
43
90,423
0,932
4,161
-0,615
1,044
0,602
Нет
44
90,603
0,586
6,054
-0,435
0,698
2,495
Нет
45
89,659
-0,071
3,950
-1,379
0,041
0,391
Нет
46
78,475
0,158
4,812
-12,563
0,270
1,253
Нет
47
88,793
0,010
4,694
-2,245
0,122
1,135
Нет
48
72,733
0,795
9,086
-18,305
0,907
5,527
Нет
49
90,542
-0,088
3,852
-0,496
0,024
0,293
Нет
50
87,039
0,099
5,497
-3,999
0,211
1,938
Нет
51
71,786
0,784
9,273
-19,252
0,896
5,714
Нет
52
90,855
-0,098
3,795
-0,183
0,014
0,236
Нет
53
88,272
0,051
4,880
-2,766
0,163
1,321
Нет
54
82,947
0,325
6,583
-8,091
0,437
3,024
Нет
55
89,012
-0,526
0,100
-2,026
-0,414
-3,459
Нет
56
91,061
-0,106
3,565
0,023
0,006
0,006
Нет
57
90,983
-0,001
3,410
-0,055
0,111
-0,149
Нет
58
90,589
0,279
2,893
-0,449
0,391
-0,666
Нет
59
83,622
-8,057
-7,960
-7,416
-7,945
-11,519
Нет
60
91,067
-0,060
3,474
0,029
0,052
-0,085
Нет
61
90,834
0,298
3,384
-0,204
0,410
-0,175
Нет
Таблица 5.
Величины L*, <i>a</i>*, b*, ΔL*, Δ<i>a</i>* и Δb* определения улучшения для Контроля 2 и Образцов 62-107.
Образец
L*
<i>a</i>*
b*
ΔL*
Δ<i>a</i>*
Δb*
Улучшено
Контроль 2
91,300
-0,129
3,790
-
-
-
-
62
90,207
-0,297
3,086
-1,093
-0,168
-0,704
Да
63
89,516
-0,455
2,515
-1,784
-0,326
-1,275
Да
64
88,721
-0,597
1,918
-2,579
-0,468
-1,872
Да
65
90,153
-0,683
2,797
-1,147
-0,554
-0,993
Да
66
90,995
-0,537
3,158
-0,305
-0,408
-0,632
Да
67
90,617
-0,849
2,705
-0,683
-0,720
-1,085
Да
68
91,022
-0,267
3,148
-0,278
-0,138
-0,642
Да
69
90,944
-0,278
3,075
-0,356
-0,149
-0,715
Да
70
90,718
-0,332
2,938
-0,582
-0,203
-0,852
Да
71
90,202
-0,519
2,276
-1,098
-0,390
-1,514
Да
72
91,207
-0,160
3,316
-0,093
-0,031
-0,474
Да
73
90,987
-0,179
3,091
-0,313
-0,050
-0,699
Да
74
90,904
-0,206
2,878
-0,396
-0,077
-0,912
Да
75
90,637
-0,252
2,480
-0,663
-0,123
-1,310
Да
76
91,078
-0,127
3,213
-0,222
0,002
-0,577
Да
77
90,998
-0,143
3,118
-0,302
-0,014
-0,672
Да
78
90,911
-0,150
2,975
-0,389
-0,021
-0,815
Да
79
90,859
-0,164
2,847
-0,441
-0,035
-0,943
Да
80
90,711
-0,178
2,744
-0,589
-0,049
-1,046
Да
81
90,768
-0,179
2,727
-0,532
-0,050
-1,063
Да
82
90,896
-0,096
3,822
-0,404
0,033
0,032
Нет
83
90,452
-0,072
3,793
-0,848
0,057
0,003
Нет
84
89,638
-0,020
3,757
-1,662
0,109
-0,033
Нет
85
88,507
0,045
3,670
-2,793
0,174
-0,120
Нет
86
87,650
-0,778
1,210
-3,650
-0,649
-2,580
Нет
87
89,268
-1,495
1,676
-2,032
-1,366
-2,114
Нет
88
88,682
-1,558
1,195
-2,618
-1,429
-2,595
Нет
89
90,181
-2,128
1,777
-1,119
-1,999
-2,013
Нет
Образец
L*
<i>a</i>*
b*
ΔL*
Δ<i>a</i>*
Δb*
Улучшено
90
90,954
-0,699
3,162
-0,346
-0,570
-0,628
Нет
91
89,527
0,970
3,016
-1,773
1,099
-0,774
Нет
92
91,110
0,025
3,597
-0,190
0,154
-0,193
Нет
93
90,166
0,511
3,161
-1,134
0,640
-0,629
Нет
94
88,918
1,081
2,670
-2,382
1,210
-1,120
Нет
95
90,621
-0,576
3,389
-0,679
-0,447
-0,401
Нет
96
89,943
-0,978
3,062
-1,357
-0,849
-0,728
Нет
97
91,168
-0,536
3,337
-0,132
-0,407
-0,453
Нет
98
90,846
-1,237
2,741
-0,454
-1,108
-1,049
Нет
99
91,089
-0,092
3,795
-0,211
0,037
0,005
Нет
100
90,128
-0,019
4,222
-1,172
0,110
0,432
Нет
101
90,559
-0,095
3,911
-0,741
0,034
0,121
Нет
102
90,377
-0,044
4,261
-0,923
0,085
0,471
Нет
103
90,295
-0,051
4,280
-1,005
0,078
0,490
Нет
104
91,080
0,038
3,394
-0,220
0,167
-0,396
Нет
105
91,000
0,091
3,274
-0,300
0,220
-0,516
Нет
106
91,263
0,057
3,588
-0,037
0,186
-0,202
Нет
107
91,177
0,128
3,548
-0,123
0,257
-0,242
Нет
Таблица 6
Величины L*, <i>a</i>*, b*, ΔL*, Δ<i>a</i>* и Δb* определения улучшения для Контроля 3 и Образцов 108-155.
Образец
L*
<i>a</i>*
b*
ΔL*
Δ<i>a</i>*
Δb*
Улучшено
Контроль 3
91,24
-0,13
3,688
-
-
-
-
108
91,06
-0,004
3,282
-0,182
0,126
-0,406
Да
109
91,02
-0,004
3,186
-0,221
0,126
-0,502
Да
110
90,97
-0,02
3,083
-0,274
0,11
-0,605
Да
111
91,13
-0,093
3,458
-0,113
0,037
-0,23
Да
112
91,12
-0,058
3,266
-0,119
0,072
-0,422
Да
113
91
-0,043
3,148
-0,237
0,087
-0,54
Да
114
90,97
-0,025
3,049
-0,272
0,105
-0,639
Да
115
91,13
-0,047
3,409
-0,114
0,083
-0,279
Да
Образец
L*
<i>a</i>*
b*
ΔL*
Δ<i>a</i>*
Δb*
Улучшено
116
91,11
-0,017
3,289
-0,127
0,113
-0,399
Да
117
91,03
0,022
3,129
-0,207
0,152
-0,559
Да
118
90,14
-0,835
2,532
-1,106
-0,705
-1,156
Да
119
88,86
-0,556
1,928
-2,384
-0,426
-1,76
Да
120
90,35
-1,073
2,341
-0,895
-0,943
-1,347
Да
121
90,67
-0,285
2,361
-0,576
-0,155
-1,327
Да
122
90,49
-0,31
2,123
-0,753
-0,18
-1,565
Да
123
90,34
-0,335
1,987
-0,901
-0,205
-1,701
Да
124
90,25
-0,355
1,776
-0,996
-0,225
-1,912
Да
125
90,17
-0,374
1,587
-1,073
-0,244
-2,101
Да
126
90,67
-0,201
2,5
-0,569
-0,071
-1,188
Да
127
90,53
-0,213
2,442
-0,707
-0,083
-1,246
Да
128
90,47
-0,225
2,086
-0,774
-0,095
-1,602
Да
129
90,29
-0,246
1,889
-0,954
-0,116
-1,799
Да
130
90,13
-0,263
1,643
-1,107
-0,133
-2,045
Да
131
90
-0,279
1,386
-1,243
-0,149
-2,302
Да
132
90,81
-0,377
3,113
-0,429
-0,247
-0,575
Да
133
90,35
-0,618
2,637
-0,892
-0,488
-1,051
Да
134
89,83
-0,83
2,207
-1,415
-0,7
-1,481
Да
135
91,09
-0,005
3,403
-0,151
0,125
-0,285
Нет
136
91,03
0,06
3,214
-0,211
0,19
-0,474
Нет
137
90,98
0,062
3,144
-0,266
0,192
-0,544
Нет
138
90,91
0,048
3,064
-0,336
0,178
-0,624
Нет
139
90,87
0,041
2,969
-0,37
0,171
-0,719
Нет
140
90,82
-0,002
2,849
-0,418
0,128
-0,839
Нет
141
90,71
0,027
2,767
-0,533
0,157
-0,921
Нет
142
91,03
0,045
3,043
-0,214
0,175
-0,645
Нет
143
90,88
0,081
2,935
-0,357
0,211
-0,753
Нет
144
90,8
0,109
2,839
-0,444
0,239
-0,849
Нет
145
89,76
-1,246
1,932
-1,478
-1,116
-1,756
Нет
Образец
L*
<i>a</i>*
b*
ΔL*
Δ<i>a</i>*
Δb*
Улучшено
146
89,49
-1,394
1,735
-1,749
-1,264
-1,953
Нет
147
89,43
-1,423
1,657
-1,816
-1,293
-2,031
Нет
148
88,43
-0,662
1,508
-2,813
-0,532
-2,18
Нет
149
88,33
-0,645
1,559
-2,912
-0,515
-2,129
Нет
150
88
-0,698
1,331
-3,239
-0,568
-2,357
Нет
151
90,15
-1,239
2,065
-1,095
-1,109
-1,623
Нет
152
89,93
-1,458
1,788
-1,31
-1,328
-1,9
Нет
153
89,7
-1,627
1,537
-1,546
-1,497
-2,151
Нет
154
89,57
-1,8
1,324
-1,67
-1,67
-2,364
Нет
155
89,3
-1,06
1,782
-1,946
-0,93
-1,906
Нет
a
a
a
a
a
a
Для облегчения анализа и сравнения этих результатов измерения CIE L**b* и визуальные оценки использовали для получения графического изображения величин Δ* и Δb* и абсолютных величин * и b* для каждой пластины. Графическое изображение величин Δ* и Δb* представлено на Фигуре 1. На графике, представленном на Фигуре 1, пластины, которые были определены более визуально привлекательными, чем соответствующий контроль, представлены точкой (•), расположенной в координатах соответствующих величин Δ* и Δb*, а те пластины, которые были определены как менее визуально привлекательные, не отличающиеся от контроля или значительно окрашенные, представлены кружочком (о), расположенным в координатах соответствующих величин Δ* и Δb*. В результате анализа Фигуры 1 можно увидеть, что те пластины, которые были определены более визуально привлекательными, чем соответствующий контроль, попадают в конкретную область графика. Эта область связана линейными сегментами A, B, C и D, и каждый линейный сегмент может быть определен одним из следующих уравнений:
<mrow><mtext>(A)</mtext><mtext> </mtext><mi>Δ</mi><mtext>b*</mtext><mo>=</mo><mtext>0-(2</mtext><mtext>,8571</mtext><mo>×</mo><mi>Δ</mi><mi>a</mi><mtext>*)</mtext></mrow>
<mrow><mtext>(B)</mtext><mtext> </mtext><mi>Δ</mi><mtext>b*</mtext><mo>=</mo><mtext>-</mtext><mn>1,5231</mn><mo>+</mo><mtext>(5</mtext><mtext>,8461</mtext><mo>×</mo><mi>Δ</mi><mi>a</mi><mtext>*)</mtext></mrow>
<mrow><mtext>(C)</mtext><mtext> </mtext><mi>Δ</mi><mtext>b*</mtext><mo>=</mo><mtext>-2</mtext><mtext>,6000-(1</mtext><mtext>,0909</mtext><mo>×</mo><mi>Δ</mi><mi>a</mi><mtext>*)</mtext></mrow>
<mrow><mtext>(D)</mtext><mtext> </mtext><mi>Δ</mi><mtext>b*</mtext><mo>=</mo><mtext>0</mtext><mo>+</mo><mtext>(1</mtext><mtext>,2727</mtext><mo>×</mo><mi>Δ</mi><mi>a</mi><mtext>*)</mtext></mrow>
.
a
Таким образом, область, в которую попадают более визуально привлекательные пластины, может быть определена как те точки, в которых величины Δ* и Δb* удовлетворяют каждому из следующих неравенств:
a
Δb*≤0-(2,8571×Δ*)
a
Δb*≥-1,5231+(5,8461×Δ*)
a
Δb*≥-2,6000-(1,0909×Δ*)
a
Δb*≤0+(1,2727×Δ*)
когда Δb* не равно нулю. В пределах этой области заявители считают, что эта область, связанная линейными сегментами A, E, F, G и D, является более предпочтительной, где каждый линейный сегмент определяется одним из следующих уравнений:
<mrow><mtext>(A)</mtext><mtext> </mtext><mi>Δ</mi><mtext>b*</mtext><mo>=</mo><mtext>0-(2</mtext><mtext>,8571</mtext><mo>×</mo><mi>Δ</mi><mi>a</mi><mtext>*)</mtext></mrow>
<mrow><mtext>(B)</mtext><mtext> </mtext><mi>Δ</mi><mtext>b*</mtext><mo>=</mo><mtext>-1</mtext><mtext>,325</mtext><mo>+</mo><mtext>(7</mtext><mtext>,4</mtext><mo>×</mo><mi>Δ</mi><mi>a</mi><mtext>*)</mtext></mrow>
<mrow><mtext>(F)</mtext><mtext> </mtext><mi>Δ</mi><mtext>b*</mtext><mo>=</mo><mtext>-2</mtext><mtext>,5385-(2</mtext><mtext>,3077</mtext><mo>×</mo><mi>Δ</mi><mi>a</mi><mtext>*)</mtext></mrow>
<mrow><mtext>(G)</mtext><mtext> </mtext><mi>Δ</mi><mtext>b*</mtext><mo>=</mo><mtext>1</mtext><mtext>,8</mtext><mo>+</mo><mtext>(7</mtext><mtext>,3333</mtext><mo>×</mo><mi>Δ</mi><mi>a</mi><mtext>*)</mtext></mrow>
<mrow><mtext>(D)</mtext><mtext> </mtext><mi>Δ</mi><mtext>b*</mtext><mo>=</mo><mtext>0</mtext><mo>+</mo><mtext>(1</mtext><mtext>,2727</mtext><mo>×</mo><mi>Δ</mi><mi>a</mi><mtext>*)</mtext></mrow>
.
a
Эта область может быть определена как те точки, в которых величины Δ* и Δb* удовлетворяют каждому из следующих неравенств:
a
Δb*≤0-(2,8571×Δ*)
a
Δb*≥-1,325+(7,4×Δ*)
a
Δb*≥-2,5385-(2,3077×Δ*)
a
Δb*≤1,8+(7,3333×Δ*)
a
Δb*≤0+(1,2727×Δ*)
когда Δb* не равно нулю. Заявители также полагают, что область, связанная линейными сегментами A, H, J, K, и D является даже более предпочтительной, где каждый линейный сегмент определен одним из следующих уравнений:
<mrow><mtext>(A)</mtext><mtext> </mtext><mi>Δ</mi><mtext>b*</mtext><mo>=</mo><mtext>0-(2</mtext><mtext>,8571</mtext><mo>×</mo><mi>Δ</mi><mi>a</mi><mtext>*)</mtext></mrow>
<mrow><mtext>(H)</mtext><mtext> </mtext><mi>Δ</mi><mtext>b*</mtext><mo>=</mo><mtext>-0</mtext><mtext>,8</mtext><mo>+</mo><mtext>(7</mtext><mtext>,4</mtext><mo>×</mo><mi>Δ</mi><mi>a</mi><mtext>*)</mtext></mrow>
<mrow><mtext>(J)</mtext><mtext> </mtext><mi>Δ</mi><mtext>b*</mtext><mo>=</mo><mtext>-1</mtext><mtext>,75-(2</mtext><mtext>,3077</mtext><mo>×</mo><mi>Δ</mi><mi>a</mi><mtext>*)</mtext></mrow>
<mrow><mtext>(K)</mtext><mtext> </mtext><mi>Δ</mi><mtext>b*</mtext><mo>=</mo><mtext>0</mtext><mtext>,9</mtext><mo>+</mo><mtext>(7</mtext><mtext>,3333</mtext><mo>×</mo><mi>Δ</mi><mi>a</mi><mtext>*)</mtext></mrow>
<mrow><mtext>(D)</mtext><mtext> </mtext><mi>Δ</mi><mtext>b*</mtext><mo>=</mo><mtext>0</mtext><mo>+</mo><mtext>(1</mtext><mtext>,2727</mtext><mo>×</mo><mi>Δ</mi><mi>a</mi><mtext>*)</mtext></mrow>
.
a
Эта область может быть определена как те точки, в которых величины Δ* и Δb* удовлетворяют каждому из следующих неравенств:
a
Δb*≤0-(2,8571×Δ*)
a
Δb*≥-0,8+(7,4×Δ*)
a
Δb*≥-1,75-(2,3077×Δ*)
a
Δb*≤0,9+(7,3333×Δ*)
a
Δb*≤0+(1,2727×Δ*)
когда Δb* не равно нулю.
a
a
a
a
a
Как отмечено выше, измерения CIE L**b* и визуальные оценки были использованы для получения графических изображений абсолютных величин * и b* для каждой пластины. Графическое изображение величин * и b* представлено на Фигуре 2. На графике, представленном на Фигуре 2, пластины, которые были определены более визуально привлекательными, чем соответствующий контроль, представлены точкой (•), расположенной в координатах соответствующих величин * и b*, а те пластины, которые были определены как менее визуально привлекательные, не отличающиеся от контроля или значительно окрашенные, представлены кружочком (о), расположенным в координатах соответствующих величин * и Δb*. В результате анализа Фигуры 2 можно увидеть, что те пластины, которые были определены более визуально привлекательными, чем соответствующий контроль, попадают в конкретную область графика. Эта область связана линейными сегментами L, M, N и P, и каждый линейный сегмент может быть определен одним из следующих уравнений:
<mrow><mtext>(L)</mtext><mtext> </mtext><mtext>b*</mtext><mo>=</mo><mtext>3</mtext><mtext>,4-(1</mtext><mtext>,4196</mtext><mo>×</mo><mi>a</mi><mtext>*)</mtext></mrow>
<mrow><mtext>(M)</mtext><mtext> </mtext><mtext>b*</mtext><mo>=</mo><mtext>3</mtext><mtext>,1</mtext><mo>+</mo><mtext>(9</mtext><mo>×</mo><mi>a</mi><mtext>*)</mtext></mrow>
<mrow><mtext>(N)</mtext><mtext> </mtext><mtext>b*</mtext><mo>=</mo><mtext>1-</mtext><mi>a</mi><mtext>*</mtext></mrow>
<mrow><mtext>(P)</mtext><mtext> </mtext><mtext>b*</mtext><mo>=</mo><mtext>3</mtext><mtext>,6174</mtext><mo>+</mo><mtext>(0</mtext><mtext>,7449</mtext><mo>×</mo><mi>a</mi><mtext>*)</mtext></mrow>
.
a
Таким образом, область, в которую попадают более визуально привлекательные пластины, может быть определена как те точки, в которых величины * и b* удовлетворяют каждому из следующих неравенств:
a
b*≤3,4-(1,4196×*)
a
b*≥3,1+(9×*)
a
b*≥1-*
a
b*≤3,6174+(0,7449×*).
В пределах этой области заявители считают, что эта область связанная линейными сегментами L, Q, R, S, и P, является более предпочтительной, где каждый линейный сегмент определяется одним из следующих уравнений:
<mrow><mtext>(L)</mtext><mtext> </mtext><mtext>b*</mtext><mo>=</mo><mtext>3</mtext><mtext>.4-(1</mtext><mtext>.4196</mtext><mo>×</mo><mi>a</mi><mtext>*)</mtext></mrow>
<mrow><mtext>(Q)</mtext><mtext> </mtext><mtext>b*</mtext><mo>=</mo><mtext>3</mtext><mtext>.35</mtext><mo>+</mo><mtext>(10</mtext><mtext>.25</mtext><mo>×</mo><mi>a</mi><mtext>*)</mtext></mrow>
<mrow><mtext>(R)</mtext><mtext> </mtext><mtext>b*</mtext><mo>=</mo><mtext>1</mtext><mtext>.0313-(1</mtext><mtext>.7187</mtext><mo>×</mo><mi>a</mi><mtext>*)</mtext></mrow>
<mrow><mtext>(S)</mtext><mtext> </mtext><mtext>b*</mtext><mo>=</mo><mtext>5</mtext><mtext>.1</mtext><mo>+</mo><mtext>(4</mtext><mtext>.6364</mtext><mo>×</mo><mi>a</mi><mtext>*)</mtext></mrow>
<mrow><mtext>(P)</mtext><mtext> </mtext><mtext>b*</mtext><mo>=</mo><mtext>3</mtext><mtext>.6174</mtext><mo>+</mo><mtext>(0</mtext><mtext>.7449</mtext><mo>×</mo><mi>a</mi><mtext>*)</mtext></mrow>
.
a
Эта область может быть определена как те точки, в которых величины * и b* удовлетворяют каждому из следующих неравенств:
a
b*≤3.4-(1.4196×*)
a
b*≥3.35+(10.25×*)
a
b*≥1.0313-(1.7187×*)
a
b*≤5.1+(4.6364×*)
a
b*≤3.6174+(0.7449×*).
Заявители также полагают, что эта область, связанная линейными сегментами L, Т, U, V и P, является даже более предпочтительной, где каждый линейный сегмент определен одним из следующих уравнений:
<mrow><mtext>(L)</mtext><mtext> </mtext><mtext>b*</mtext><mo>=</mo><mtext>3</mtext><mtext>,4-(1</mtext><mtext>,4196</mtext><mo>×</mo><mi>a</mi><mtext>*)</mtext></mrow>
<mrow><mtext>(T)</mtext><mtext> </mtext><mtext>b*</mtext><mo>=</mo><mtext>4</mtext><mtext>,2</mtext><mo>+</mo><mtext>(10</mtext><mtext>,25</mtext><mo>×</mo><mi>a</mi><mtext>*)</mtext></mrow>
<mrow><mtext>(U)</mtext><mtext> </mtext><mtext>b*</mtext><mo>=</mo><mtext>1</mtext><mtext>,8-(1</mtext><mtext>,7187</mtext><mo>×</mo><mi>a</mi><mtext>*)</mtext></mrow>
<mrow><mtext>(V)</mtext><mtext> </mtext><mtext>b*</mtext><mo>=</mo><mtext>4</mtext><mtext>,6</mtext><mo>+</mo><mtext>(4</mtext><mtext>,6364</mtext><mo>×</mo><mi>a</mi><mtext>*)</mtext></mrow>
<mrow><mtext>(P)</mtext><mtext> </mtext><mtext>b*</mtext><mo>=</mo><mtext>3</mtext><mtext>,6174</mtext><mo>+</mo><mtext>(0</mtext><mtext>,7449</mtext><mo>×</mo><mi>a</mi><mtext>*)</mtext></mrow>
.
a
Эта область может быть определена как те точки, в которых величины * и b* удовлетворяют каждому из следующих неравенств:
a
b*≤3,4-(1,4196×*)
a
b*≥4,2+(10,25×*)
a
b*≥1,8-(1,7187×*)
a
b*≤4,6+(4,6364×*)
a
b*≤3,6174+(0,7449×*).
Все ссылки, включающие публикации, патентные заявки и патенты, процитированные в данной заявке, включены таким образом посредством ссылки в той же степени, как если бы каждая ссылка была индивидуально и особо указана включенной посредством ссылки и изложена в полном объеме в этой заявке.
Использование терминов в единственном числе и аналогичных определяемых объектов в контексте описания предмета настоящей заявки (особенно в контексте следующей формулы изобретения) подразумевает включение как единственного, так и множественного числа, если не указано иное в данной заявке, или явно не противоречит контексту. Термины «содержащий», «имеющий», «включающий» и «вмещающий» рассматриваются как неограничивающие термины (т.е., означающие «включая, но не ограничиваясь») если не указано иное. Перечисление интервалов величин в данной заявке просто служит кратким способом ссылки на каждую отдельную величину, попадающую в этот интервал, если в заявке не указано иное, и каждая отдельная величина включена в данное описание, как отдельно перечисленная в данной заявке. Все описанные здесь способы могут быть выполнены в любом подходящем порядке, если в заявке не указано иное, или иное явно не противоречит контексту. Использование любого или всех примеров или иллюстративных формулировок (например, «такой как») представленных в настоящей заявке, предназначено просто для лучшего освещения объекта изобретения в данной заявки и не накладывает ограничений на широту охвата объекта изобретения, если не заявлено иное. Ни одна формулировка в данном описании не должна рассматриваться как указывающая на какой-либо незаявленный элемент как существенный для практического осуществления описанного здесь объекта изобретения. Здесь описаны предпочтительные варианты осуществления объекта настоящего изобретения, включая наилучший способ, известный авторам изобретения для осуществления заявленного объекта изобретения. Разновидности этих предпочтительных вариантов осуществления могут быть очевидны специалистам в данной области техники при чтении вышеприведенного описания. Авторы изобретения ожидают, что специалисты в данной области используют такие разновидности по мере необходимости, и авторы изобретения предполагают другое практическое осуществление для объекта изобретения, описанного здесь, чем конкретно описано в настоящей заявке. Соответственно, данное описание включает все модификации и эквиваленты объекта изобретения, перечисленные в прилагаемой формуле изобретения, в соответствии с действующим законом. Кроме того, любая комбинация вышеописанных элементов во всех их возможных вариантах охватывается настоящим описанием, если здесь не указано иное или иное явно противоречит контексту.